(57)【特許請求の範囲】
【請求項１】
片面に接着剤が施与されたフィルムでできたキャリアを備えた接着テープであって、該接着剤がポリイソプレンゴム及び一種以上の接着樹脂を含み、この際、ゴム／接着樹脂の重量比が１．１０よりも大きく、及びキャリアの、接着剤が施されていない側上には、シリコーンをベースとする剥離剤が施与されており、
前記フィルムが、単軸延伸フィルムであり、この単軸延伸フィルムは、少なくとも５０重量％がポリプロピレンホモポリマーから及び１０〜２５重量％が、エチレンと２〜６モル％のα−オレフィンとのコポリマーからなり、この際、α−オレフィンは、少なくとも四つの炭素原子を持つ、
前記接着テープ。
【請求項２】
フィルムが、単軸延伸フィルムであり、この単軸延伸フィルムは、少なくとも５０重量％がポリプロピレンホモポリマーから及び１０〜１５重量％が、エチレンと２〜６モル％のα−オレフィンとのコポリマーからなることを特徴とする、請求項１に記載の接着テープ。
【請求項３】
α−オレフィンが、ブテン、ヘキセン及び／またはオクテンの群から選択されることを特徴とする、請求項１または２に記載の接着テープ。
【請求項４】
ポリプロピレンホモポリマーが、ポリマーとしてポリプロピレンのみを含むグラニュールであることを特徴とする、請求項１〜３のいずれか一つに記載の接着テープ。
【請求項５】
フィルムが、ポリプロピレンホモポリマー５５〜８０重量％、エチレンと２〜６モル％のα−オレフィンとのコポリマー１０〜２５重量％、及びＥＰＲ１０〜２０重量％を含むことを特徴とする、請求項１〜４の何れか一つに記載の接着テープ。
【請求項６】
押出された一次フィルムの長手方向での延伸の際の延伸比が、１：５〜１：９であることを特徴とする、請求項１〜５の何れか一つに記載の接着テープ。
【請求項７】
押出された一次フィルムの長手方向での延伸の際の延伸比が、１：６〜１：７．５であることを特徴とする、請求項１〜５の何れか一つに記載の接着テープ。
【請求項８】
押出された一次フィルムの長手方向での延伸の際の延伸比が、１：６〜１：６．５であることを特徴とする、請求項１〜５の何れか一つに記載の接着テープ。
【請求項９】
延伸後のフィルム厚が、４０μｍと１５０μｍとの間であることを特徴とする、請求項１〜８の何れか一つに記載の接着テープ。
【請求項１０】
延伸後のフィルム厚が、５０μｍと１００μｍとの間であることを特徴とする、請求項１〜８の何れか一つに記載の接着テープ。
【請求項１１】
ゴム／接着樹脂重量比が、１．１０と１．６０との間であることを特徴とする、請求項１〜１０の何れか一つに記載の接着テープ。
【請求項１２】
ゴム／接着樹脂重量比が、１．３０と１．５０との間であることを特徴とする、請求項１〜１１の何れか一つに記載の接着テープ。
【請求項１３】
ポリイソプレンゴムが天然ゴムであることを特徴とする、請求項１〜１２の何れか一つに記載の接着テープ。
【請求項１４】
ポリイソプレンゴムのムーニー粘度（条件１＋４、１２５℃）が５０と１１０との間であることを特徴とする、請求項１〜１３の何れか一つに記載の接着テープ。
【請求項１５】
ポリイソプレンゴムが天然ゴムであることを特徴とする、請求項１４に記載の接着テープ。
【請求項１６】
接着剤が、天然ゴムの群から、または天然ゴムと合成ゴムとの任意のブレンドから選択されることを特徴とする、請求項１〜１５の何れか一つに記載の接着テープ。
【請求項１７】
キャリアの、接着剤が施されていない側上に存在する、シリコーンをベースとする剥離剤が、シリコーン、フッ素化シリコーン、シリコーンコポリマー及び／または上記の物質の二種以上の混合物の群から選択されることを特徴とする、請求項１〜１６の何れか一つに記載の接着テープ。
【請求項１８】
剥離剤として、架橋可能なシリコーン系が使用されることを特徴とする、請求項１〜１７の何れか一つに記載の接着テープ。
【請求項１９】
シリコーン系として、付加架橋性シリコーン系が使用され、この付加架橋性シリコーン系が、ビニル基で官能化されたポリジメチルシロキサン、メチル水素ポリシロキサン及び白金触媒の混合物を含むことを特徴とする、請求項１〜１８の何れか一つに記載の接着テープ。
【請求項２０】
接着樹脂として、水素化、部分水素化または非水素化炭化水素樹脂、テルペンフェノール及びロジンエステルをベースとする接着樹脂が使用されることを特徴とする、請求項１〜１９のいずれか一つに記載の接着テープ。
【請求項２１】
印刷機、複写機、冷蔵庫及び冷凍庫などの家庭用機器、電子レンジ及びガスレンジ、及び家具の可動部分の固定のための固定用接着テープとしての、請求項１〜２０の何れか一つに記載の接着テープの使用。
【請求項２２】
ボール箱及び他の物品の括束及びパレット積みのためのストラップ接着テープとしての、請求項１〜２０の何れか一つに記載の接着テープの使用。
【発明の詳細な説明】
【技術分野】
【０００１】
本発明は接着テープに関する。
【背景技術】
【０００２】
いわゆるストラップ接着テープは、特に物品の括束に適している。このような物品は、例えば管、形材または積み重ねたボール紙である（ストラップ用途）。
【０００３】
更に、ストラップ用途には、白物（例えば冷蔵庫及び冷凍庫またはエアコンディショナー）、赤物、例えば（ガス）レンジ、及び一般的に電子機器、例えば印刷機の稼働部分の固定も挙げられる。
【０００４】
専門用語では、これらの部門を以下のように呼称する。
・電化製品部門：冷蔵庫及び冷凍庫、及びガスレンジなどの他の家庭用機器などの可動部分の固定
・オフィスオートメーション部門：印刷機、複写機などの可動部分の固定
このような接着テープの更に別の典型的な用途は
ａ）より大きな部材、例えば硬化プロセスの間に位置がずれることを防止するための、フレーム内にはめ込んだ後にＰＵ液状接着剤が硬化するまでの、自動車のフロントガラスの一次的な固定。
ｂ）低い温度下でも残渣を残さない再剥離性の要求がある、金属コイルのいわゆるエンドタブ（終端部接着）
ｃ）低い温度下でも残渣を残さない再剥離性の要求がある、容器の一次的なシーリングまたは表面の一般的な貼付
【０００５】
異なる下地からの（ストラップ）テープの残渣のない除去性（再剥離性）は、異なる時間間隔の後に、各々の下地からテープを剥がす時に生ずる引き剥がし力に本質的に依存する。理想的には、引き剥がし力は、初期力と比べて僅かにのみ高まるかまたは全く高まらないのがよい、というのも、引き剥がし力が高まると、キャリアが引き裂かれるかまたは残渣が残るリスクが大きくなるからである。それで、力が大きすぎる場合には、フィルムキャリアが、機能不全となり、引き裂かれる及び／または割裂する。高すぎる引き剥がし力の他の結果は、接着剤の凝集破壊、またはキャリア材料が剥がれることによる接着剤の接着破壊である。
【０００６】
全ての場合において、テープ自体の一部の形または接着剤の一部の形で、接着テープの望ましくない残渣が下地上に生ずる。
【０００７】
それ故、用途に関連した全ての下地、例えばＡＢＳ、ＰＳ、ＰＰ、ＰＥ、ＰＣ、ＰＯＭプラスチック、並びに様々な金属、並びに溶剤系もしくは水系塗料及び粉体として施与されたワニス、及び他の非溶剤系ワニス（例えばＵＶ硬化性ワニス）に汎用に使用でき、及び同時に、これらの下地上に、十分に高い接着力、一般的には少なくとも２．５Ｎ／ｃｍの接着力で確実に接着するが、それでもなお、様々な温度（温度範囲：−２０℃〜＋６０℃）での比較的長い貯蔵及びＵＶ照射後でさえ、残渣無くかつ損傷無く剥がすことができる、（ストラップ）接着テープへの要望がある。
【０００８】
ストラップ接着テープは非常に様々な用途で利用できるものの、これらは、それらに課せられる特別な要求を満たすようにさせる幾つかの重要な特性を有する。このような特性は、以下で全てではないが、非常に高い引張強度（極限引張力）、低い伸張時の高い弾性率に相応する非常に良好な耐伸張性及び低い破断伸び、十分はあるが高すぎない接着力、それ自身の裏面に対する度を超さない接着力、本来の用途に使用した後の残渣の無い再剥離性、機械的な負荷に対するキャリアの頑健性、並びにある特定の用途には、ＵＶ放射線及び多くの化学品に対する接着テープの耐性である。
【０００９】
上記の特性の一部の原因は、接着剤または接着テープの他の機能層に帰し得るものであり、例えば、伸張性及び引張強度は、使用したキャリア材料の物理的特性を本質的にベースとする。
【００１０】
ここで、ストラップ接着テープの高められた接着力の更に別の欠点についても述べておく。この欠点は、接着力が高まると、引き剥がし時に下地が、例えばワニスコーティングが持ち上がることによって損傷を受けるリスクが高まる。
【００１１】
特に、望ましくはないことであるものの、実際では起こる鋭角での素早い引き剥がしの場合には、（ストラップ）接着テープでは、約１０Ｎ／ｃｍ超の速度依存性の接着強度の時に既に、接着テープキャリアがｚ方向に破れて割裂するということが起こる。同時に、このような接着力は、プライマーの効果にまたはフィルムキャリア上の接着剤の固定に及び接着剤の凝集力に高められた要求を課す。
【００１２】
すなわち、（ストラップ）接着テープとして使用するべき接着テープは、以下の特性を有するべきである：
・接着テープは、輸送の間に、未固定の部材を固定しなければならない、すなわち接着テープは、高い引き裂き強度及び十分な接着力を有するべきである。
・接着テープは、負荷下にあまり強く伸張してはならない、すなわち接着テープは、高いＦ１−Ｆ１０％値（１％及び１０％伸張時の引張強度の高い値）または高い弾性率を有するべきである。
・接着テープは、様々な気候条件下に機能しなければならない、すなわち接着テープは、−２０℃〜４０℃の温度範囲及び９５％までの相対空気湿度において耐候性を有しているべきである。
・接着テープは、−２０℃〜４０℃の温度範囲及び９５％までの相対空気湿度において再剥離可能であるべきであり、すなわち接着剤の凝集破壊、接着剤の巻戻り（接着剤の固定不良）またはキャリア割裂は観察されるべきではない。
・接着テープは簡単に使用できるべきである、すなわち接着テープは、好ましくは、僅かな巻き出し力を有するべきであり、これは、特に、カルバメートまたはシリコーンリリースの使用を保証できる。
・接着テープは、輸送品を固定するために、様々な下地上に接着しそして十分な凝集力を持つべきである、すなわち接着テープは、天然ゴム、ＳＩＳゴムまたはアクリレートをベースとする接着剤を備えることができる。
【００１３】
従来技術は、ストラップ（括束）、電化製品（特に家庭用機器の、引き出し、棚、垂れぶたなどの可動部材の輸送固定）及び家具工業に使用され、そして他の用途で使用の場合には、低い温度範囲（約１０℃未満）で下地から接着テープを剥がす時に弱さを示す、接着テープを包含する。
【００１４】
ストラップ接着テープのためにキャリア材料として使用されるものには主として二種のフィルムがある：
ｉ）３０μｍと６０μｍの間の厚さを有する二軸配向ＰＥＴフィルム
ｉｉ）４０μｍと１５０μｍの間の厚さを有する一軸配向ＰＰフィルム
【００１５】
二軸延伸ＰＥＴキャリアは、既知のように、一軸延伸ＰＰキャリア（ＭＯＰＰ）と比べて、低温下でのそのより高い割裂強度の故に有利であることが分かっているが、ＭＯＰＰよりも長手方向（機械方向、ＭＤ）に早く裂け、より高額でありそして市場では通例無色のものしかない。ＰＥＴフィルムをベースとする接着テープの着色は、後で印刷プロセスによってかまたは接着剤の着色によって行われる。これに対して一軸延伸ＰＰフィルムは、安価でありそして簡単に着色可能（良好に識別可能）であり、これは、再び剥がすべき接着テープにとって一般的な要求事項である。これらの二種のフィルムは、引っ張り負荷時の高い弾性率の故に、使用の時には僅かにしか伸張可能でなく、すなわちそのため好適である。ＭＯＰＰでできたストラップ接着テープは、一般的に、パレットに積んだボール紙の巻き付けに使用され、フィルムは剥がした時でも破けない、なぜならば表面上の紙が簡単に破けるからである。表面保護用の接着テープのためのＭＯＰＰフィルムの使用は、従来は、接着剤が、接着剤もフィルム部分を持つ接着テープ残部も後に残らないほどに弱く付着するときにのみ可能である。すなわち、表面保護用途のための接着テープ、例えばＰＣプリンター、冷蔵庫、電子レンジ及びガスレンジまたは家具のための輸送固定手段としての接着テープであって、強い付着を示すが、残渣無しで剥がすことができ、特に通常の室温未満（すなわち例えば−２０℃及び＋２５℃の間の温度）でもそうである接着テープを提供するという要望がある。温度が低下すると、ポリプロピレンフィルムの靱性が低下し、それと同時に接着剤の接着力が高まる。目標は、この挙動を低温下で最小化し、そしてフィルムと接着剤との最適な組み合わせによって上記の技術的課題の解決策を見出すことにある。
【００１６】
接着テープの機能性のためには、使用したキャリアの低温での非常に良好な内部強度と、適切な接着剤の選択が非常に重要である。一方で接着剤は確実な接着を可能としなければならない、すなわち様々な下地に対する接着力は、一定のレベルを下回ってはならない。他方で、様々な基材からの接着テープの残渣の無い再剥離性が絶対に必要である、すなわち接着剤は、引き剥がされる時に凝集破壊してはならず、付着物を後に残してはならず、または強すぎる引き剥がしによって接着剤の割裂または引裂を招いてはならない。
【００１７】
低温下での再剥離性に関して最適化されていない既存の接着剤は、一部、接着剤のキャリアが低温下で引き剥がした時に割裂または引き裂かれるということを招く。これらの接着剤は、しばしば、接着テープを引き剥がすべき場合により非常に低い使用温度を超える動的Ｔｇを有する。
【００１８】
材料に対する付着を低下させるかまたは防止するコーティング剤が剥離剤と称される。例えば、接着テープキャリアの裏面に施与された層が剥離剤と称される。この層は、ロール上に巻き上げられた接着テープの巻き出し挙動を向上し、この際、巻き出し力は、仕上げ加工されていないキャリアと比べて低められている。
【００１９】
剥離剤としては、中でも、シリコーン、フッ素化シリコーン、シリコーンコポリマー、ワックス、カルバメートまたは上記の物質の二種以上の混合物が知られている。
【００２０】
ストラップ接着テープの様な片面接着テープのためには、一般的に、カルバメートワニス及びシリコーンワニスがリリースとして使用される。
【００２１】
カルバメートワニスは、接着特性に対して大きな影響を及ぼさない。
【先行技術文献】
【特許文献】
【００２２】
【特許文献１】ＥＰ０８０８８７０Ａ１
【特許文献２】ＥＰ０８７７０３９Ａ１
【特許文献３】ＥＰ０４４７８５５Ａ１
【特許文献４】ＵＳ４，１３３，７３１Ａ
【特許文献５】ＵＳ４，８２０，７４６Ａ
【特許文献６】ＥＰ０１６８７１３Ｂ１
【特許文献７】ＤＥ３８２０２９４Ｃ１
【特許文献８】ＵＳ４，７２５，６３０Ａ１
【特許文献９】ＤＥ３３１６１６６Ｃ１
【非特許文献】
【００２３】
【非特許文献１】Ｍ．Ｐｉｒｅｓ  ｅｔ  ａｌ．，Ｊ．Ａｐｐｌ．Ｐｏｌｙ．Ｓｃｉ．Ｂｄ．９２，Ｓ．２１５５〜２１６２（２００４）
【非特許文献２】Ｄｏｎａｔａｓ  Ｓａｔａｓの「Ｈａｎｄｂｏｏｋ  ｏｆ  Ｐｒｅｓｓｕｒｅ  Ｓｅｎｓｉｔｉｖｅ  Ａｄｈｅｓｉｖｅ  Ｔｅｃｈｎｏｌｏｇｙ」（ｖａｎ  Ｎｏｓｔｒａｎｄ、１９８９）
【発明の概要】
【発明が解決しようとする課題】
【００２４】
本発明の課題は、従来技術に対して顕著な向上を達成し、そして−２０℃〜＋１５℃までの間の温度範囲の低温下で接着テープを引き剥がした時の低減された割裂を示す接着テープを提供することであり、特に、キャリアの不意の負荷下での横方向及びｚ方向の低温割裂強度が向上されるべきである。
【課題を解決するための手段】
【００２５】
この課題は、主請求項に詳しく特徴付けされている接着テープによって解決される。下位の請求項には、本発明の有利な実施形態を記載する。更に、本発明による接着テープの使用も含まれる。
【００２６】
すなわち、本発明は、片面に接着剤が施与されたフィルムでできたキャリアを備えた接着テープであって、該接着剤がポリイソプレンゴム及び一種以上の接着樹脂を含み、この際、ゴム／接着樹脂の重量比が１．１０よりも大きく、及びキャリアの、接着剤が施されていない側上には、シリコーンをベースとする剥離剤が施与されている前記接着テープに関する。
【図面の簡単な説明】
【００２７】
【図１】本発明による接着テープの典型的な構造を示す。
【発明を実施するための形態】
【００２８】
該接着テープのためのキャリア材料としては、例えばＢＯＰＰ、ＭＯＰＰ、ＰＰ、ＰＥ、ＰＥＴなどのポリエステル、ＰＡ、ＰＵ、ＰＶＣ、フィルム積層体、発泡物質、発泡したもしくは金属化したフィルムなどのフィルムが適している。これらのフィルム自体が、複数の個々の層からなることができ、例えば一つのフィルムに共押出された層からなることができる。
【００２９】
フィルム材料としてポリオレフィンが好ましいが、エチレンと極性モノマー、例えばスチレン、酢酸ビニル、メタクリル酸メチル、アクリル酸ブチルもしくはアクリル酸とでできたコポリマーも包含される。また、ＨＤＰＥ、ＬＤＰＥ、ＭＤＰＥなどのホモポリマー、またはエチレンと他のオレフィン、例えばプロペン、ブテン、ヘキセンもしくはオクテンとでできたコポリマー（例えばＬＬＤＰＥ、ＶＬＤＰＥ）であることができる。ポリプロピレン（例えばポリプロピレンホモポリマー、ポリプロピレン−ランダムコポリマーまたはポリプロピレン−ブロックコポリマー）も適している。
【００３０】
本発明では、単軸及び二軸延伸フィルムをフィルムとして優れて使用することができる。単軸延伸ポリプロピレンは、それらの非常に高い引裂強度及び長手方向での小さい伸びを特徴とし、そして例えばストラップテープの製造に使用される。
【００３１】
特に好ましいものは、ポリエステル、好ましくはポリエチレンテレフタレート、またはポリプロピレンをベースとするフィルムである。
【００３２】
好ましい実施形態の一つによれば、キャリアは、少なくとも５０重量％がポリプロピレンホモポリマーから及び１０〜２５重量％、好ましくは１２〜２０重量％、更に好ましくは１５重量％が、エチレンと２〜６モル％のα−オレフィンからなるコポリマーからなる一軸延伸フィルムであるフィルムでできており、この際、コポリマーのα−オレフィンは、少なくとも四つの炭素原子を持ち、好ましくは、ブテン、ヘキセン及び／またはオクテンの群から選択される。
【００３３】
ポリプロピレンホモポリマーとしては、ポリマーとしてポリプロピレンのみを含むグラニュールを使用することが好ましい。
【００３４】
ポリプロピレンホモポリマーは、プロピレン反応器ブレンドの形で使用することもできる。このような反応器ブレンドの製造は、ＥＰ０８０８８７０Ａ１（特許文献１）、ＥＰ０８７７０３９Ａ１（特許文献２）及びＭ．Ｐｉｒｅｓ  ｅｔ  ａｌ．，Ｊ．Ａｐｐｌ．Ｐｏｌｙ．Ｓｃｉ．Ｂｄ．９２，Ｓ．２１５５〜２１６２（２００４）（非特許文献１）に記載されている。これは、重合中に生じたポリプロピレンホモポリマーの微細な混合物と、本質的に非晶質のエチレン−プロピレンコポリマー（ＥＰＲ、エチレンプロピレンゴム）とからなる。ＥＰＲコポリマーを高い割合で、すなわち５〜１２重量％の割合で含む反応器ブレンド（すなわち、原料の曲げ弾性率またはフィルムの弾性率が１２５０ＭＰａ未満）は、エチレンとオクテンからなるコポリマーと混合した時に、軟質フィルムを与える。
【００３５】
好ましい実施形態の一つでは、フィルム中に、純粋なポリプロピレンホモポリマー及びエチレンとオクテンからなるコポリマーの他に、第三のポリマー成分としてポリプロピレン反応器ブレンドが含まれる。ポリプロピレンとポリエチレンとの適合性は限られ（すなわち、これら二つの相の互いの付着は困難である）、それ故、反応器ブレンドは、本発明によるポリマー混合物中で相溶化剤として役立ち、そうして機械的特性が向上する。
【００３６】
特に好ましいフィルムの一つは、５５〜８０重量％のポリプロピレンホモポリマー、１０〜２５重量％（好ましくは１５重量％）のエチレンとオクテンからなる本発明によるコポリマー、及び１０〜２０重量％（好ましくは１５重量％）のＥＰＲを含む。ＥＰＲは、本発明による主成分の他に、独立した原料としても加えることができ、商品名の例は、Ｖｉｓｔａｍａｘｘ（登録商標）及びＶｅｒｓｉｆｙ（登録商標）である。
【００３７】
更に別の特に好ましいフィルムの一つは、７５〜９０重量％のポリプロピレン耐衝撃性コポリマー、１０〜２５重量％（好ましくは１５重量％）のエチレンとオクテンからなる本発明によるコポリマーを含む。
【００３８】
フィルム中での均一な分布の故に、ＥＰＲは、ポリプロピレン反応器ブレンドの成分として好ましく使用される。本発明による主成分のための相溶化剤としては、ポリプロピレンランダムコポリマーも適しているが、それらの比較的低い熱安定性の故に接着剤のコーティングにあたっては比較的不利である。この理由のため、本発明によるフィルムは、本質的に、ホモポリマーまたはポリプロピレン耐衝撃性コポリマーからもなり、ランダムコポリマーからはならない。本発明によるポリプロピレンのメルトインデックス（２３０℃）は好ましくは０．５〜５ｄｇ／分（ｇ／１０分）の範囲にあり、微結晶融点は少なくとも１５８℃であり、そして曲げ弾性率は好ましくは少なくとも１４００ＭＰａである。エチレンとオクテンからなるコポリマーは、好ましくは、０．５〜５ｄｇ／分（１９０℃）のメルトインデックスを有し、及び好ましくは０．８９５〜０．９２５ｇ／ｃｍ３の密度を有する。
【００３９】
エチレンコポリマーは、四つ、五つ、六つ、七つ、八つまたはそれ超の炭素原子を有するα−オレフィンであることもできる。しかし、該コポリマーのα−オレフィンは、プロピレンではない（三つの炭素原子を持つ）、なぜならばこのような混合物は、恐らくは本発明によるコポリマーよりも明らかに高いガラス温度の故に、引き剥がし時にキャリアの割裂を招くからである。
【００４０】
フィルムには、ＰＥ及びＰＰをベースとする着色用マスターバッチ、例えばＴｅｃｈｍｅｒ  ＰＭのＰＭ２９７９Ｅ４を添加してもよい。マスターバッチまたはカラーグラニュールとは、着色剤または添加剤を最終の用途よりも高濃度で含むグラニュールの形のプラスチック添加剤と解される。これらは、着色のためまたは特性の改変のために未着色プラスチック（粗製ポリマー）に混合される。この際、マスターバッチは、ペースト、粉末または液状の添加物質と比べて、プロセスの信頼性を高め、そして非常に良好に加工することができる。
【００４１】
本発明による接着テープのフィルムは、通例の一般的に既知の方法を用いて、押出及び長手方向での延伸によって得られる。該フィルムは未延伸であることができる。
該フィルムは、有色及び／または透明であることができる。
【００４２】
押出された一次フィルムの長手方向（機械方向）での延伸時の延伸比は好ましくは１：５〜１：９、特に好ましくは１：６〜１：７．５、非常に特に好ましくは１：６〜１：６．５である。１：６の延伸比とは、例えば長さ１ｍのフィルムの断片から、延伸フィルムの長さ６ｍの断片が生じることを表す。延伸は、一次フィルムの幅は本質的に短くなることは無しに、フィルムの厚みのみを犠牲にして行われる。
【００４３】
この際、通常のフィルム厚は、延伸の後に４０μｍと１５０μｍとの間である。５０〜１００μｍが好ましい。
【００４４】
一般的に、フィルムキャリアの後で接着剤でコーティングすべき側の少なくとも一回のコロナ前処理または火炎前処理が、接着剤をより良好にキャリア上に固定するために行われる。キャリア上への接着剤の固定と同義である付着の更なる向上は、プライマーの使用によって行うことができる。プライマーを使用すると、一方では、表面エネルギーを合目的的に調節でき、他方では、例えばイソシアネート含有プライマーの使用の場合は、キャリアへのエラストマー性接着剤成分の化学的結合を実行できる。
【００４５】
この際、プライマーの通常の単位面積当たりの塗布量は０．１ｇ／ｍ２と１０ｇ／ｍ２の間である。固定を向上する更に別の可能性の一つは、フィルム製造業者のところで共押出によって的確に、感圧接着剤への接合に有利なポリマー表面が備えられたキャリアフィルムの使用にある。
【００４６】
この接着剤は、ポリイソプレンゴム及び一種以上の接着樹脂を含み、この際、ゴム／接着樹脂重量比は１．１０よりも大きい。有利には、ゴム／接着樹脂重量比は、１．１０と１．６０との間、好ましくは１．３０と１．５０との間である。好ましいポリイソプレンゴムは天然ゴムである。それのムーニー粘度（条件１＋４、１２５℃）は、好ましくは５０と１１０との間、更に好ましくは５５と７５との間、更に好ましくは７５である。
【００４７】
有利な実施形態の一つでは、接着剤は、ゴムと接着樹脂のみからなり、更に好ましくはゴムと接着樹脂のみからなり、この際、２０重量％まで（全組成物を基準）の老化防止剤が加えられている。
【００４８】
本発明の更に別の好ましい実施形態によれば、接着剤は、エラストマー成分としてポリイソプレンゴム、更に好ましくは天然ゴムのみからなり、これに（接着樹脂の他に）既知の通例の添加剤を加えることができる。
【００４９】
好ましくは、それのエラストマーが、天然ゴムの群からなるかまたは天然ゴム及び／または合成ゴムからなるブレンドからなる接着剤であって、ブレンド中の合成ゴムの割合が、好ましい変形の一つによれば、多くともせいぜい天然ゴムの割合と同じである接着剤が使用される。
【００５０】
天然ゴムまたは合成ゴムは、基本的に、必要な純度と粘度レベルに応じて、全ての入手可能な品質等級、例えばクレープタイプ、ＲＳＳタイプ、ＡＤＳタイプ、ＴＳＲタイプまたはＣＴタイプから選択することができ、そして合成ゴムまたは複数種の合成ゴムは、ランダム共重合されたスチレン−ブタジエンゴム（ＳＢＲ）、ブタジエンゴム（ＢＲ）、合成ポリイソプレン（ＩＲ）、ブチルゴム（ＩＩＲ）、ハロゲン化ブチルゴム（ＸＩＩＲ）、アクリレートゴム（ＡＣＭ）、エチレンビニルアセテートコポリマー（ＥＶＡ）またはポリウレタン及び／またはこれらのブレンドの群から選択してよい。
【００５１】
さらに好ましいのは、ゴムに、加工性を改善するため、詳しくはエラストマー全体の割合に対して１０〜２０重量％の重量分率で熱可塑性エラストマーを添加できることである。
【００５２】
ここでは代表して、なかでも特に適合するスチレン−イソプレン−スチレン（ＳＩＳ）タイプおよびスチレン−ブタジエン−スチレン（ＳＢＳ）タイプを挙げておく。
【００５３】
ゴム接着剤は、接着力、タック及び凝集力の良好な組み合わせを示し、並びにほぼ全ての関連する被着体に対して均衡のとれた接着挙動を示し、それ故、予定される材料である。ゴム接着剤についての一般的な情報は、中でも、例えばＤｏｎａｔｅｓ  Ｓａｔａｓの「Ｈａｎｄｂｏｏｋ  ｏｆ  Ｐｒｅｓｓｕｒｅ  Ｓｅｎｓｉｔｉｖｅ  Ａｄｈｅｓｉｖｅ  Ｔｅｃｈｎｏｌｏｇｙ」などの接着テープの標準的な文献から得られる。
【００５４】
接着樹脂としては、（自己）接着剤においては、例えば主成分としては特に水素化及び非水素化炭化水素樹脂及びポリテルペン樹脂を使用できる。非水素化炭化水素樹脂及びロジンベース接着樹脂も使用可能である。異なる軟化点を有する異なる接着樹脂の使用によって、Ｋ／Ｈ比率に加えて、Ｔｇの調節を、高い軟化点を有する樹脂と低い軟化点を有する樹脂との比率を介して制御できる。
【００５５】
「接着樹脂」（英語では「Ｔａｃｋｉｆｉｅｒ  Ｒｅｓｉｎｓ」）の名称の下に、当業者は、接着性を高める樹脂ベースの物質のことと理解する。
【００５６】
好ましくは、Ｃ５炭化水素樹脂が樹脂として使用される。
【００５７】
接着樹脂としては、自己接着剤においては、例えば主成分としては特に水素化及び非水素化炭化水素樹脂及びポリテルペン樹脂を使用できる。中でも、ジシクロペンタジエンの水素化重合体（例えば、Ｅｓｃｏｒｅｚ  ５３００シリーズ；  Ｅｘｘｏｎ  Ｃｈｅｍｉｃａｌｓ）、好ましくはＣ８−及びＣ９−芳香族化合物の水素化重合体（例えばＲｅｇａｌｉｔｅ及びＲｅｇａｌｒｅｚシリーズ；  Ｅａｓｔｍａｎ  Ｉｎｃ．またはＡｒｋｏｎ  Ｐシリーズ；  Ａｒａｋａｗａ）が好適である。これらは、純粋な芳香族流からの重合体の水素化によって生じ得るか、または異なる芳香族化合物の混合物をベースとする重合体の水素化によって生じ得る。Ｃ８及びＣ９芳香族化合物の部分水素化重合体（例えばＲｅｇａｌｉｔｅ及びＲｅｇａｌｒｅｚシリーズ；Ｅａｓｔｍａｎ  Ｉｎｃ．またはＡｒｋｏｎ  Ｍ；  Ａｒａｋａｗａ）、水素化ポリテルペン樹脂（例えばＣｌｅａｒｏｎ  Ｍ；  Ｙａｓｕｈａｒａ）、水素化Ｃ５／Ｃ９重合体（例えばＥＣＲ−３７３；  Ｅｘｘｏｎ  Ｃｈｅｍｉｃａｌｓ）、芳香族化合物で変性した選択的水素化ジシクロペンタジエン誘導体（例えばＥｘｃｏｒｅｚ  ５６００シリーズ；  Ｅｘｘｏｎ  Ｃｈｅｍｉｃａｌｓ）も適している。前述の接着樹脂は、単独でまたは混合物としても使用し得る。
【００５８】
水素化炭化水素樹脂は、ＥＰ０４４７８５５Ａ１（特許文献３）、ＵＳ４，１３３，７３１Ａ（特許文献４）及びＵＳ４，８２０，７４６Ａ（特許文献５）に記載のような架橋可能なスチレンブロックコポリマーのための特に適している。なぜならば、二重結合が存在しないために架橋が邪魔され得ないからである。
【００５９】
しかし、更に、例えば多官能性アクリレートなどの架橋促進剤が使用される時には、非水素化樹脂も使用できる。
【００６０】
他の非水素化炭化水素樹脂、上記の水素化樹脂の非水素化類似物も使用できる。
更に、ロジンベースの樹脂（例えばＦｏｒａｌ、Ｆｏｒａｌｙｎ）を使用できる。
【００６１】
上述のロジン樹脂には、例えば、天然のロジン、重合したロジン、部分水素化したロジン、完全水素化したロジン、これらの種類のロジンのエステル化生成物（グリセリンエステル、ペンタエリトリトールエステル、エチレングリコールエステル及びメチルエステル）及びロジン誘導体（例えば、フマル酸変性ロジン及び石灰変性ロジンを用いた不均化ロジン）が包含される。
【００６２】
場合によっては、バイオベースの原料からの接着樹脂は、α−ピネン及び／またはβ−ピネン及び／またはδ−リモネンをベースとしたポリテルペン樹脂、またはテルペンフェノール樹脂である。
【００６３】
結果として生じる感圧接着剤の特性を希望通りに調整するため、これらの樹脂の任意の組合せを用いることができる。Ｄｏｎａｔａｓ  Ｓａｔａｓの「Ｈａｎｄｂｏｏｋ  ｏｆ  Ｐｒｅｓｓｕｒｅ  Ｓｅｎｓｉｔｉｖｅ  Ａｄｈｅｓｉｖｅ  Ｔｅｃｈｎｏｌｏｇｙ」（ｖａｎ  Ｎｏｓｔｒａｎｄ、１９８９）（非特許文献２）における知識水準の情報を明示的に指摘しておく。
【００６４】
樹脂の重量は、多くとも９０．９１（より正確には１００／１．１）ｐｈｒ（すなわちイソプレンゴム１００重量部を基準にする）、好ましくは６０〜９０ｐｈｒである。
【００６５】
接着剤には、安定化のために、通例の添加剤、例えば老化防止剤（オゾン劣化防止剤、酸化防止剤、光保護剤など）を添加してよい。
【００６６】
接着剤用の添加剤としては、典型的には次のものが利用される。
・可塑剤、例えば軟化剤油または低分子量液状ポリマー、例えば低分子量ポリブテン。
−一次酸化防止剤、例えば立体障害性フェノール
−二次酸化防止剤、例えば亜リン酸塩またはチオ相乗剤（チオエーテル）
−プロセス安定化剤、例えばＣラジカルスカベンジャー
−光保護剤、例えばＵＶ吸収剤または立体障害性アミン
・加工助剤。
・湿潤添加剤。
・接着促進剤。
・末端ブロック強化樹脂、及び／または
・場合によっては、好ましくはエラストマー性質のさらなるポリマー；これに対応して利用可能なエラストマーに含まれるのは、なかでも純粋な炭化水素をベースとするエラストマー、例えば天然のもしくは合成されたポリイソプレンもしくはポリブタジエンのような不飽和ポリジエン、化学的に実質的に飽和状態のエラストマー、例えば飽和エチレンプロピレンコポリマー、α−オレフィンコポリマー、ポリイソブチレン、ブチルゴム、エチレンプロピレンゴム、および化学的に官能化された炭化水素、例えばハロゲン含有の、アクリレート含有の、アリル含有の、もしくはビニルエーテル含有のポリオレフィンである。
・フィラー、例えば繊維、カーボンブラック、酸化亜鉛、二酸化チタン、マイクロ中実球、中実もしくは中空ガラス球、シリカ、シリケート、チョーク。
【００６７】
上記の物質は必ずしも必要なものではなく、接着剤は、添加剤を単独でまたは任意の組み合わせで添加しなくても、すなわち添加剤無しでも機能する。
【００６８】
該接着剤は、上記のフィルムとの組み合わせで、−２０℃と＋４０℃との間の通常の使用温度の範囲で残渣の無い引き剥がしを可能にする。
【００６９】
この際、乾燥した接着剤の通常の単位面積塗布重量は１０ｇ／ｍ２と５０ｇ／ｍ２の間、好ましくは２０ｇ／ｍ２と４０ｇ／ｍ２の間である。
【００７０】
キャリアの、接着剤が施されていない側上に存在する、シリコーンをベースとする剥離剤は、好ましくは、シリコーン、フッ素化シリコーン、シリコーンコポリマー及び／または上記の物質の二種以上の混合物から選択される。
【００７１】
剥離剤は、溶剤含有系及び／または溶剤不含系を包含でき、好ましくは溶剤不含系である。
【００７２】
剥離剤は、放射線架橋性（ＵＶまたは電子線架橋性）、縮合−もしくは付加架橋性であることができ、好ましくはこれは付加架橋性である。
【００７３】
剥離剤として架橋可能なシリコーン系を使用することが好ましい。これには、架橋触媒と、いわゆる熱硬化型縮合−もしくは付加架橋性ポリシロキサンとの混合物が挙げられる。縮合架橋性シリコーン系には、架橋触媒として多くの場合に、ジブチルスズジアセテートなどのスズ化合物が組成物中に加えられる。
【００７４】
付加架橋性ベースのシリコーン系剥離剤は、ヒドロシリル化によって硬化することができる。この架橋剤には、通常以下の成分が含まれる：
・アルケニル化ポリジオルガノシロキサン（特に、末端アルケニル基を持つ線状ポリマー）、
・ポリオルガノ水素シロキサン架橋剤、並びに
・ヒドロシリル化触媒。
【００７５】
付加架橋性シリコーン系のための触媒（ヒドロシリル化触媒）としては、例えば白金または白金化合物、例えばカールシュテット触媒（Ｐｔ（０）錯体化合物）が一般に使用されている。
【００７６】
更に、光活性触媒、いわゆる光開始剤も、エポキシド−及び／またはビニルエーテルベースのＵＶ硬化型カチオン架橋性シロキサン、またはＵＶ硬化型ラジカル架橋性シロキサン、例えばアクリレート変性シロキサンと組み合わせて使用できる。同様に、電子線硬化型シリコーンアクリレートの使用も可能である。対応する系は、使用目的に応じて、安定化剤または流れ調整剤などの更に別の添加剤も含んでよい。
【００７７】
光重合型オルガノポリシロキサン組成物も使用できる。例えば、（メタ）アクリレート基で置換されかつケイ素原子に直接結合している炭化水素残基を含み、及び光増感剤の存在下に架橋されるオルガノポリシロキサン間の反応によって得られる組成物が挙げられる（ＥＰ０１６８７１３Ｂ１（特許文献６）またはＤＥ３８２０２９４Ｃ１（特許文献７））。同様に、架橋反応が、メルカプト基で置換された炭化水素をケイ素原子上に直接結合した形で含むオルガノポリシロキサンと、ケイ素原子に直接結合したビニル基を有するオルガノポリシロキサンとの間で光増感剤の存在下に引き起こされる組成物も使用可能である。このような組成物は、例えばＵＳ４，７２５，６３０Ａ１（特許文献８）に記載されている。
【００７８】
例えばＤＥ３３１６１６６Ｃ１（特許文献９）に記載されている、エポキシ基で置換されかつケイ素原子に直接結合した炭化水素残基を含むオルガノポリシロキサン組成物を使用する場合には、架橋反応を、添加したオニウム塩触媒の光分解によって得られる触媒量の酸の放出によって誘発する。カチオン性機序によって硬化可能な他のオルガノポリシロキサン組成物は、例えばプロペニルオキシシロキサン末端基を含む材料である。
【００７９】
更に、フッ素化シリコーン及び／またはシリコーンコポリマーも使用できる。
【００８０】
本発明の好ましい実施形態の一つでは、ベースポリマーとしての（好ましくは９２．５〜９９．５重量％の）ビニル官能化ポリシロキサン、架橋剤としてのメチル水素シロキサン、並びに白金触媒の混合物またはこれらからなる混合物を含む付加架橋性シリコーン系が剥離剤として使用される。
【００８１】
任意選択に、リリース改良剤としてのいわゆるＭＱ樹脂、及び固定用添加剤が加えられる。
【００８２】
特に、二種の付加架橋性シリコーン系を以下に記載するが、これは、可能な系の範囲を限定するものではない。任意選択に、以下に記載のシリコーン系／固定手段には、例えばＷａｃｋｅｒ社のＨＦ８６（ビニル官能化エポキシシラン）及び／または当業者に既知のリリース改良剤、例えばＷａｃｋｅｒ社のＣＲＡ１７（いわゆるＭＱ樹脂構造を持つビニル官能化シロキサン）などの添加剤を添加することできる。
【００８３】
シリコーン系Ａは、Ｗａｃｋｅｒ社の付加架橋性シリコーン系である。９．７５１０００ｇのＤＥＨ９１５５（ビニル基で官能化したポリジメチルシロキサン）を、０．３３０２２ｇのＶ２４（メチル水素ポリシロキサン）及び０．０８４６ｇのＫａｔ  ＯＬ（白金触媒、「カールシュテット触媒」の名称でも知られる）及び１０ｇの特殊沸点スピリット（６０／９５）と混合する。
【００８４】
シリコーン系Ｂは、Ｍｏｍｅｎｔｉｖｅ  Ｄｏｗ  Ｃｏｒｎｉｎｇ社の付加架橋性シリコーン系である。９．７５１０００ｇのＳＬ  ６９６１ＳＢ  ７４５８（ビニル基で官能化したポリジメチルシロキサン）を、０．３３０３１ｇのＳＬ  ４３３０７６７２（メチル水素ポリシロキサン）及び０．８０３０ｇのＳＬ  ６２１０ＳＬ  ４０００（白金触媒、「カールシュテット触媒」の名称でも知られる）及び１０ｇの特殊沸点スピリット（６０／９５）と混合する。
【００８５】
好ましくは、０．１〜５．０μｍ、更に好ましくは０．２〜２．５μｍ、特に好ましくは０．４３〜２．０μｍの層厚の剥離コーティングが施される。
【００８６】
該シリコーン系は、溶液（キシレンと脂肪族溶剤、好ましくは特殊沸点スピリット６０／９５）との混合物）から施与され、例えば２分３０秒かけて１１０℃で乾燥される。
【００８７】
「接着テープ」という一般的な表現には、本発明の意味において、二次元に伸びたフィルムまたはフィルム断片、伸びた長さ及び限られた幅を有するテープ、テープ断片及び類似物、最後にダイカットまたはラベルのような全ての平坦な形成物が含まれる。
【００８８】
接着テープは、ロールの形で、すなわちアルキメデス螺旋の形でそれ自体に巻き上げた状態で、またはシリコーン化処理した紙またはシリコーン化処理したフィルムなどの剥離材料で接着剤面が追加的に覆われた状態でも製造することができる。
【００８９】
本発明による接着テープは、好ましくは９〜５０ｍｍの幅で、特に１９〜２５ｍｍの幅で使用され、この際、４０〜２００μｍ、好ましくは７０〜１８０μｍ、更に好ましくは７５〜１２０μｍの主厚みを有する。
【００９０】
図１には、本発明による接着テープの典型的な構造を示す。
【００９１】
この製品は、フィルム（ａ）及び接着剤（ｂ）からなる。追加的に、接着剤とキャリアとの間の付着を向上するためのプライマー（ｃ）、並びに裏面リリース（ｄ）も使用できる。
【００９２】
キャリア（ａ）は、３０μｍと１５０μｍの主厚みを有する一軸配向ポリプロピレンフィルムからなる。
【００９３】
接着剤（ｂ）は、天然ゴムまたは他のエラストマーと様々な樹脂との混合物であり、場合によっては軟化剤、フィラー及び老化防止剤も含んでよい。接着剤の処方は、全混合物のＴｇが使用温度範囲内にまたはそれどころか最小使用温度未満となるようにエラストマー／樹脂比が選択されるように調整される。低いＴｇを有する適当な軟化剤または樹脂によるＴｇの更なる低下が可能である。
【００９４】
感圧接着剤の製造及び加工は、溶液、分散液及び溶融物から行うことができる。好ましい製造及び加工方法は、溶液からまたは溶融物から行われる。溶融物からの接着剤の調製が特に好ましく、この際、特にバッチプロセスまたは連続プロセスを使用できる。押出機を用いた感圧接着剤の連続的製造が特に有利である。
【００９５】
こうして調製された感圧接着剤は、次いで、一般的に知られた方法を用いてキャリア上に供することができる。溶融物からの加工の場合には、これはノズルまたはカレンダーを介した塗布方法であることができる。
【００９６】
溶液からの方法の場合には、幾つかのみを挙げれば、ドクターブレード、ナイフまたはノズルによるコーティングが知られている。
【００９７】
本発明による接着テープは、−２０℃までの温度で様々な下地からの良好な再剥離性を示す。しかし、他の面では、プラスの温度（＋４０℃）でも、再剥離性が与えられる、すなわち接着剤の凝集破壊による残渣、接着剤の巻戻り（接着剤の固定不良）またはキャリア割裂は観察されない。
【００９８】
ゴムをベースとする接着剤と、剥離剤としてのシリコーンとの本発明による組み合わせでは、キャリアの裏面から接着剤へのシリコーンの部分的な移行が観察される。
ＥＤＸ測定（エネルギー分散型Ｘ線分析（英語：ｅｎｅｒｇｙ  ｄｉｓｐｅｒｓｉｖｅ  Ｘ−ｒａｙ  ｓｐｅｃｔｒｏｓｃｏｐｙ、ＥＤＸ、ＥＤＲＳまたはＥＤＳ）は、保存されたマスターロールの該接着剤の表面分析において、２１重量％のＳｉ含有率を示す。
【００９９】
この非常に高い値は、シリコーンワニスのむしろ低い架橋に有利に作用し、これは、シリコーン剥離剤のかなりの部分がキャリアの裏面から、その上にある接着剤へと移行することを可能にする。
【０１００】
天然ゴム接着剤では、大きな接着力の損失は測定できない。しかし、タックの減少は確認可能である。
【０１０１】
しかし、シリコーンワニスは、アクリレート系接着剤では、しかもシリコーンの不十分な架橋の場合には、一部では、コーティングから接着剤層へのシリコーンの移行によって大きな接着力の低下を招く。
【０１０２】
本発明によれば、接着剤への適切なシリコーンへの移行が保証されれば、当業者に既知の全てのシリコーン調合物を本発明に従い使用できる。
【０１０３】
上記の特性の故に、該接着剤は、ボール箱及び他の物品の括束及びパレット積みのためのストラップ接着テープとして優れて使用でき、そしてこれは、低い温度でも使用できる。
【０１０４】
更に、該接着テープを用いて、可動の部品、例えばプリンターや冷蔵庫のドア、垂れぶたなどを、製造業者から販売店または更にそこから購入者への輸送中に優れて固定することができ、これは低温の時でも可能である。
【０１０５】
本発明による接着テープは、上記の特性の故に、以下の用途に有利に使用することができる。
ａ）比較的大きな部材の一次的な固定、例えば硬化プロセスの間に位置がずれることを防止するための、ＰＵ液状接着剤が硬化するまでの、フレーム内にはめ込んだ後の自動車のフロントガラスの一次的な固定。
ｂ）低い温度下でも残渣を残さない再剥離性の要求がある、金属コイルのエンドタブ（終端部接着）
ｃ）低い温度下でも残渣を残さない再剥離性の要求がある、容器の一次的なシーリングまたは表面の一般的な貼付
【０１０６】
低温時でのキャリアの明らかに向上した割裂が観察され、更に該接着テープは、残渣を残すことなく再剥離可能である。
【実施例】
【０１０７】
以下に、本発明を幾つかの例によってより詳しく説明するが、本発明をそれによって限定する意図はない。
【０１０８】
全ての量の表示、部及び百分率は、重量に基づき、「ＧＴ」は重量部を意味する。
【０１０９】
【表１】
0006499673.tif 000002
【０１１０】
ａ）接着剤：
【０１１１】
【表２】
0006499673.tif 000003
【０１１２】
ｂ）キャリアフィルム：
キャリアフィルム１（キャリアＡ）：
７３重量％  Ｂｏｒｅａｌｉｓ  ＨＣ６００ＴＦ（ＰＰホモポリマー（説明書による））
１２重量％  Ｖｉｓｔａｍａｘｘ  ６１０２
１５重量％  Ｅｎｇａｇｅ  ８１５０
【０１１３】
スロットダイを介して、全体で６２０〜６５０μｍの厚さ及び１４００ｍｍの幅のフィルムを冷却ロール上に押出する。この一次フィルムを、予熱ロールを介して、通常の構造のロール延伸機に供給し、そして１００〜１３５℃の温度で１：６．５の比率で縦方向に延伸する。得られたフィルムは、８０〜８５μｍの厚さ及び縁を切り落とした後に１２００ｍｍの幅を有する。
【０１１４】
延伸したフィルム全体は、長手方向に、１０％伸張時に４０Ｎ／４ｍｍの引張力、８５Ｎ／４ｍｍの引裂力及び３５％の破断伸びを示す。
【０１１５】
このフィルムから、自着性接着テープを製造する。
キャリアフィルム３（キャリアＢ）
８０重量％  Ｂｒａｓｋｅｍ  Ｃ−１５４（ＰＰ耐衝撃性コポリマー）
２０重量％  Ｅｎｇａｇｅ  ８１５０
キャリア製造  キャリアフィルム１同様。
【０１１６】
このキャリアは、三空間方向全てに十分な内部強度を有し、及び低温時でも高い耐衝撃性を示す。
【０１１７】
ｃ）接着テープ：
上記フィルムの片面上に、本発明によるシリコーン剥離ワニスＡ、すなわち上記のＷａｃｋｅｒ社の付加架橋性シリコーン系を塗布する。この剥離剤は、キシレン中５％濃度溶液としてロールコート機で塗布する。コーティング厚（乾燥状態）は０．１５ｇ／ｍ２である。
【０１１８】
参照として、融点が８５℃と１１０℃の間のポリビニルステアリルカルバメートのクラスの市販のカルバメートワニスを使用する。この剥離剤は、トルエン中２％濃度溶液としてロールコート機で塗布し、次いで乾燥する。コーティング厚（乾燥状態）は０．０５ｇ／ｍ２である。
【０１１９】
キャリアの第二の面のコロナで前処理した表面上に、従来技術に従うプライマーを塗布する。
【０１２０】
このプライマー上に、感圧性接着剤Ａを塗布する。
【０１２１】
この接着剤は、ミネラルスピリット中３０％濃度溶液として塗布し、次いで乾燥する。接着剤塗布量は２５ｇ／ｍ２である。融解物からの塗布も可能である。
【０１２２】
コーティングした後、コーティングされたキャリアウェブを、特殊裁断機で裁断及び巻き上げて、１９ｍｍ幅及び６６ｍの長さのロールとする。
【０１２３】
【表３】
0006499673.tif 000004
【０１２４】
上記の表には、様々なサンプルの結果を詳しく示す。
【０１２５】
検査法
測定は、（別の記載がない限り）２３±１℃および相対湿度５０±５％の検査雰囲気で実施される。
【０１２６】
接着力
接着力の決定（ＡＦＥＲＡ  ５００１準拠）は以下のようにして行う。規定の被着体として、２ｍｍの厚さの亜鉛メッキされた鋼鉄製シート（Ｒｏｃｈｏｌｌ  ＧｍｂＨ社から購入）を使用する。試験すべき接着可能な平坦要素を２０ｍｍの幅及び約２５ｃｍの長さに切断し、操作部を設け、そしてその後直ぐに、４ｋｇの鋼鉄製ロールを用いて、１０ｍ／分の送りでそれぞれ選択された被着体上に５回、押し付ける。その直後に、接着可能な平坦要素を、１８０°の角度で、被着体から、引張試験装置（Ｚｗｉｃｋ社）を用いて３００ｍｍ／分の速度ｖで引き剥がし、そして室温下にそのために必要な力を測定する。測定値（Ｎ／ｃｍ）は、三回の個々の測定からの平均値として得られる。
【０１２７】
動的ガラス転移温度
純結晶性の系では、融点ＴＳにおいて、結晶及び液体の間の熱的平衡がある。これに対して、非晶質または部分結晶性の系は、程度の差はあれ硬質の非晶質もしくは部分結晶性の相からのより軟質の（ゴム様ないし粘稠性）相への転換を特徴とする。ガラス点では、特にポリマー性の系では、比較的長鎖のセグメントのブラウン分子運動の「解凍」（または冷却の時は「凍結」）が起こる。
【０１２８】
それ故、融点ＴＳ（「融解温度」とも言う：本来、純結晶性の系のみに定義される；  「ポリマー結晶」）からガラス転移点ＴＧ（「ガラス転移温度」、「ガラス温度」とも言う」への遷移は、試験する試料の部分結晶度の割合に応じて、流動的と見なすことができる。
【０１２９】
ガラス転移温度は、それの測定法に応じて、動的ガラス転移温度としてまたは静的ガラス転移温度として提示できる。
【０１３０】
本開示における動的ガラス転移温度の提示は、低周波数での動的機械的分析（ＤＮＡ）を用いた測定に基づいている（温度掃引；測定周波数：１０ｒａｄ／秒；温度範囲：−３５℃〜最大８０℃；加熱速度：２．５℃／分）；Ｒｈｅｏｍｅｔｒｉｃ  Ｓｃｉｅｎｔｉｆｉｃ社  ＤＳＲ  Ｉ；並行なプレート配列、測定ヘッド  ２００ｇ  標準力でエアーマウント；調質；ペルチェ素子；試料厚さ  １ｍｍ：試料直径  ２５ｍｍ；３Ｎ負荷でプレテンション；全ての測定における試験体の応力  ２５００Ｐａ）。
ガラス転移温度は、損失係数（ｔａｎδ）がその最大値となる時の温度に相当する。
【０１３１】
キャリア割裂
測定のために、２０ｍｍ幅及び３０ｃｍ長の試験ストリップを、気泡無しに試験下地に貼付し、そしてゴムを巻き付けた２ｋｇのロールで１０ｍ／分の速度で押しつけ、この際、二回ロールがけした。
【０１３２】
この接着した試験プレートを、規定の試験条件下に加熱庫中で保管し（４３℃で１日）、そうして接着剤による被着体の十分に良好な濡れが行われ得るようにする。次いで、試験プレートを、上記乾燥庫から直接−１０℃のウォークイン・人工気候室中に運び入れ、そこで更に２４時間保管する。２４時間経過した後、本番の引き裂き試験を、前記のウォークイン・人工気候室中で各々選択された引き裂き温度（０℃、−５℃、−１０℃、及び−２０℃）で行う。
【０１３３】
接着した接着テープストリップを、順番に９０°、次いで１８０°の引き剥がし角度及び先ず０．３ｍ／分、次いで３０ｍ／分の引き剥がし速度で被着体から引き剥がす。
【０１３４】
接着剤を引き剥がした後に接着テープ残渣で被覆されている接着面の率（％）を評価する。
【０１３５】
可能な変更は、例えば、接着剤残渣、キャリア割裂による接着テープ残渣、ゴースト（＝可視であるが、非接着性の極めて薄いテープ残痕）、着色などである。
【０１３６】
メルトインデックス「Ｍｅｌｔ  Ｆｌｏｗ  Ｒａｔｉｏ」（ＭＦＲ）
メルトインデックス「Ｍｅｌｔ  Ｆｌｏｗ  Ｒａｔｉｏ」（ＭＦＲ）は、ＩＳＯ１１３３に従い測定する。ポリエチレンでは、これは、１９０℃及び２．１６ｋｇの重りで求め、ポリプロピレンでは２３０℃の温度で求める。
【０１３７】
曲げ弾性率（Ｆｌｅｘｕｒａｌ  Ｍｏｄｕｌｕｓ）
この試験は、ＡＳＴＭ  Ｄ７９０Ａ（２％セカント）に従って行う。
【０１３８】
微結晶融点
微結晶融点は、通常通りに、ＤＳＣ及び１０Ｋ／分の加熱速度を用いてＩＳＯ３１４６に従い求める。
【０１３９】
密度
密度はＡＳＴＭ  Ｄ７９２に従い測定する。
【０１４０】
接着樹脂軟化温度
接着樹脂軟化温度は、環球法として知られておりＡＳＴＭ  Ｅ２８に基づいて標準化されている該当する方法論に基づいて実施される。
【０１４１】
樹脂の接着樹脂軟化温度の決定には、Ｈｅｒｚｏｇ社の環球式自動装置ＨＲＢ７５４を使用する。最初に樹脂サンプルを細かくすりつぶす。結果として生じた粉末を、底穴の開いた真鍮製シリンダ（シリンダの上部での内径２０ｍｍ、シリンダの底穴の直径１６ｍｍ、シリンダの高さ６ｍｍ）内に満たし、加熱台上で溶融させる。充填量は、樹脂が溶融後に、シリンダをはみ出ることなくいっぱいにするように選択する。
【０１４２】
結果として生じた試験体を、シリンダごとＨＲＢ７５４の試料保持具に装填する。接着樹脂軟化温度が５０℃〜１５０℃の間であれば、温度調節槽を満たすのにはグリセリンを使用する。より低い接着樹脂軟化温度の場合は水浴を用いても作業できる。試験球は直径が９．５ｍｍ、重さが３．５ｇである。ＨＲＢ７５４の手順に対応して、温度調節槽内の試料体の上方に球を配置し、試験体上に置く。シリンダの底から２５ｍｍ下に受け板があり、受け板の２ｍｍ上には光バリアがある。測定工程中は温度を５℃／分で上昇させる。接着樹脂軟化温度の温度範囲内では、球がシリンダの底穴を通って移動し始め、最終的には受け板上で停止する。この位置では球が光バリアによって検出され、この時点で温度調節槽の温度が記録される。２連で測定する。接着樹脂軟化温度は、二回の個別の測定からの平均値である。
本願は特許請求の範囲に記載の発明に係るものであるが、本願の開示は以下も包含する：
１．
片面に接着剤が施与されたフィルムでできたキャリアを備えた接着テープであって、該接着剤がポリイソプレンゴム及び一種以上の接着樹脂を含み、この際、ゴム／接着樹脂の重量比が１．１０よりも大きく、及びキャリアの、接着剤が施されていない側上には、シリコーンをベースとする剥離剤が施与されている、前記接着テープ。
２．
フィルムが、単軸延伸フィルムであり、この単軸延伸フィルムは、少なくとも５０重量％がポリプロピレンホモポリマーから及び１０〜２５重量％、好ましくは１５重量％が、エチレンと２〜６モル％のα−オレフィンとのコポリマーからなり、この際、α−オレフィンは、少なくとも四つの炭素原子を持ち、好ましくは、ブテン、ヘキセン及び／またはオクテンの群から選択されることを特徴とする、上記１に記載の接着テープ。
３．
ポリプロピレンホモポリマーが、ポリマーとしてポリプロピレンのみを含むグラニュールであることを特徴とする、上記１または２に記載の接着テープ。
４．
フィルムが、ポリプロピレンホモポリマー５５〜８０重量％、エチレンと２〜６モル％のα−オレフィンとのコポリマー１０〜２５重量％、及びＥＰＲ１０〜２０重量％を含むことを特徴とする、上記１〜３の何れか一つに記載の接着テープ。
５．
押出された一次フィルムの長手方向での延伸の際の延伸比が、１：５〜１：９、好ましくは１：６〜１：７．５、特に好ましくは１：６〜１：６．５であることを特徴とする、上記１〜４の何れか一つに記載の接着テープ。
６．
延伸後のフィルム厚が、４０μｍと１５０μｍとの間、好ましくは５０μｍと１００μｍとの間であることを特徴とする、上記１〜５の何れか一つに記載の接着テープ。
７．
ゴム／接着樹脂重量比が、１．１０と１．６０との間、好ましくは１．３０と１．５０との間であることを特徴とする、上記１〜６の何れか一つに記載の接着テープ。
８．
ポリイソプレンゴムが天然ゴムであることを特徴とする、上記１〜７の何れか一つに記載の接着テープ。
９．
ポリイソプレンゴム、好ましくは天然ゴムのムーニー粘度（条件１＋４、１２５℃）が５０と１１０との間であることを特徴とする、上記１〜８の何れか一つに記載の接着テープ。
１０．
接着剤が、天然ゴムの群から、または天然ゴムと合成ゴムとの任意のブレンドから選択されることを特徴とする、上記１〜９の何れか一つに記載の接着テープ。
１１．
キャリアの、接着剤が施されていない側上に存在する、シリコーンをベースとする剥離剤が、シリコーン、フッ素化シリコーン、シリコーンコポリマー及び／または上記の物質の二種以上の混合物の群から選択されることを特徴とする、上記１〜１０の何れか一つに記載の接着テープ。
１２．
剥離剤として、架橋可能なシリコーン系が使用されることを特徴とする、上記１〜１１の何れか一つに記載の接着テープ。
１３．
シリコーン系として、付加架橋性シリコーン系が使用され、この付加架橋性シリコーン系が、ビニル基で官能化されたポリジメチルシロキサン、メチル水素ポリシロキサン及び白金触媒の混合物を含むことを特徴とする、上記１〜１２の何れか一つに記載の接着テープ。
１４．
接着樹脂として、水素化、部分水素化または非水素化炭化水素樹脂、テルペンフェノール及びロジンエステルをベースとする接着樹脂が使用されることを特徴とする、上記１〜１３のいずれか一つに記載の接着テープ。
１５．
印刷機、複写機、冷蔵庫及び冷凍庫などの家庭用機器、電子レンジ及びガスレンジ、及び家具の可動部分の固定のための固定用接着テープとしての、上記１〜１４の何れか一つに記載の接着テープの使用。
１６．
ボール箱及び他の物品の括束及びパレット積みのためのストラップ接着テープとしての、上記１〜１４の何れか一つに記載の接着テープの使用。
【図１】
0006499673.tif 000005